СПОСОБ ПОЛУЧЕНИЯ ГРАНУЛИРОВАННОГО ХЛОРИСТОГО КАЛИЯ

1. Способ получения гранулированного хлористого калия, включающий обеспыливание удобрения в кипящем слое, кондиционирование хлористого калия, содержащего хлориды щелочноземельных металлов, соединениями минерального вещества, связывающими ионы металла в негигроскопические продукты, и охлаждение, отличающийся тем, что кондиционирование ведут на стадии фильтрации суспензии хлористого калия промывкой осадка хлористого калия водными растворами минерального вещества, взятым в количестве, обеспечивающем кратность промывки 0,5-1,5, при этом концентрацию щелочноземельного металла в жидкой фазе после промывки осадка определяют по эмпирической формуле:
к
о
-Ax
С=С·ℓ,
к
2
Где С - концентрация хлорида щелочноземельного металла в жидкой фазе осадка после промывки, г/1000 г НО;
о
2
С - концентрация хлорида щелочноземельного металла в жидкой фазе осадка до промывки, г/1000 г HO;
ℓ - основание натурального логарифма, 2,7182;
х - кратность промывки - отношение количества воды, подаваемой на промывку, к количеству воды, остающейся в осадке после фильтрации;
А - эмпирический коэффициент, равный 1,0-1,2,
по полученной концентрации хлорида щелочноземельного металла в жидкой фазе отфильтрованного осадка и содержанию в нем воды определяют эквивалентный расход щелочной добавки по уравнениям реакции:
2
-
2-
3
2
3
Mg+2OH[CO ]→Mg(OH)[MgCO],
2+
-
2
3
2
3
Ca+2OH[CO ]→Ca(OH)[CaCO],
щелочную добавку растворяют в промывной жидкости, которой промывают осадок при его выделении фильтрацией из суспензии хлористого калия, полученную твердую фазу сушат и гранулируют.
2. Способ по п.1, отличающийся тем, что при наличии в жидкой фазе осадка до его промывки, наряду с хлоридом магния хлорида кальция, выполняют пересчет суммарного содержания хлоридов щелочноземельных металлов на их условную концентрацию по эмпирической формуле:
<mrow><msub><mi>C</mi><mi>o</mi></msub><mo>=</mo><msub><mi>C</mi><mrow><mi>M</mi><mi>g</mi><mi>C</mi><mi>l</mi></mrow></msub><msub><mrow /><mn>2</mn></msub><mo>+</mo><msub><mi>C</mi><mrow><mi>C</mi><mi>a</mi><mi>C</mi><mi>l</mi></mrow></msub><msub><mrow /><mrow><msub><mrow /><mn>2</mn></msub></mrow></msub><mo>⋅</mo><mrow><mo>(</mo><mrow><mn>0,68</mn><mo>−</mo><mfrac><mrow><mn>0,13</mn><mi>t</mi></mrow><mrow><mn>100</mn></mrow></mfrac></mrow><mo>)</mo></mrow><mtext> </mtext></mrow>
,
<mrow><msub><mi>C</mi><mrow><mi>M</mi><mi>g</mi><mi>C</mi><mi>l</mi></mrow></msub><msub><mrow /><mn>2</mn></msub></mrow>
2
где
- концентрация хлорида магния в жидкой фазе осадка до его промывки, г/1000 г НО;
<mrow><msub><mi>C</mi><mrow><mi>C</mi><mi>a</mi><mi>C</mi><mi>l</mi></mrow></msub><msub><mrow /><mrow><msub><mrow /><mn>2</mn></msub></mrow></msub></mrow>
2
- концентрация хлорида кальция в жидкой фазе осадка до его промывки, г/1000 г HO;
t - температура жидкой фазы,°С,
и по полученному значению°С определяют расход щелочной добавки как для хлорида магния.
3. Способ по п.1, отличающийся тем, что в качестве промывной жидкости используют воду, водные растворы хлористого калия, рассол, содержащий KCl и NaCl.